Brevet FR3093379A1 — publié le 20200904

Description Titre de l'invention : Composition d'électrolyte pour élément électrochimique lithium-ion Domaine technique [0001] Le domaine technique de l'invention est celui des compositions d'électrolytes pour éléments électrochimiques rechargeables de type lithium-ion. Etat de la technique [0002] Des éléments électrochimiques rechargeables de type lithium-ion sont connus de l'état de la technique. En raison de leur densité d'énergie massique et volumique élevées, ils constituent une source d'énergie électrique prometteuse. Ils comportent au moins une électrode positive, qui peut être un oxyde lithié de métal de transition, et au moins une électrode négative qui peut être à base de graphite. De tels éléments présentent néanmoins une durée de vie limitée lorsqu'ils sont utilisés à une température d'au moins 80°C. Leurs constituants se dégradent rapidement entrainant soit une mise en court-circuit de l'élément, soit une hausse de sa résistance interne. On observe par exemple qu'après environ 100 cycles de charge/décharge effectués à 85°C, la perte de capacité de tels éléments peut atteindre 20% de leur capacité initiale. De plus, on a aussi constaté que ces éléments présentaient une durée de vie limitée lorsqu'ils sont utilisés à une température inférieure à -10°C. [0003] On cherche donc à mettre à disposition de nouveaux éléments électrochimiques de type lithium-ion présentant une durée de vie améliorée lorsqu'ils sont utilisés en cyclage à une température d'au moins 80°C, de préférence d'au moins 85°C ou à une température inférieure à -10°C. On considère que cet objectif est atteint lorsque ces éléments sont capables de fonctionner dans des conditions de cyclage en effectuant au moins 200 cycles avec une profondeur de décharge de 100% sans qu'une perte de capacité de plus de 20% de leur capacité initiale ne soit observée. [0004] Le document CN 106099171 décrit un élément électrochimique lithium-ion dont l'électrolyte comprend de l'hexafluorophosphate de lithium LiPF6, du bis(fluorosulfonyl)imidure de lithium LiFSI, du sulfate d'éthylène, du carbonate de vinylène et. du dilluorophosphate de lithium. Dans les exemples de ce document, le ratio entre la quantité de sulfate d'éthylène et la quantité de carbonate de vinylène est au moins égal à 2. Ce ratio élevé conduit à une dissolution rapide de la couche de passivation de l'électrode négative. La reconstitution d'une nouvelle couche de passivation pour remplacer celle dissoute a pour effet de consommer des ions lithium de l'électrolyte et donc d'entrainer une diminution de la quantité d'ions lithium dans l'électrolyte. Ceci conduit à une baisse des performances de l'élément en cyclage 2 (fading). [0005] On cherche de nouveaux éléments électrochimiques capables de fonctionner en cyclagc sur une large plage de température, c'est-à-dire pouvant fonctionner à une température pouvant descendre jusqu'à environ -20°C, et pouvant atteindre au moins 80°C. Résumé de l'invention [0006] L'invention a donc pour objet une composition d'électrolyte comprenant : - au moins un sel de lithium tétrafluoré ou hexafluoré, - le sel de bis(fluorosulfonyl)imidure de lithium LiFSL - du carbonate de vinylène, - du sulfate d'éthylène, - du difluorophosphate de lithium, - au moins un solvant organique choisi dans le groupe consistant en les carbonates cycliques ou linéaires, les esters cycliques ou linéaires, les éthers cycliques ou linéaires et un mélange de ceux-ci, le ratio dc la masse de sulfate d'éthylène sur la masse de carbonate de vinylène avant addition au solvant étant strictement inférieur à 2. [0007] Cet électrolyte peut être utilisé dans un élément électrochimique de type lithium-ion. H permet à celui-ci de fonctionner à haute température, par exemple d'au moins 80°C. H permet également à celui-ci de fonctionner à basse température, par exemple d'environ -20°C. [0008] Selon un mode de réalisation, le sel de lithium tétrafluoré ou hexafluoré est choisi parmi l'hexatluorophosphate de lithium LiPF6, l'hexafluoroarsénate de lithium LiAsF6, l'hexafluoroantimonate de lithium LiSbF, et le tétrafluoroborate de lithium LiBF.I. [0009] Selon un mode de réalisation, les ions lithium issus du sel de bis(fluorosulfonyl)imidure de lithium représentent au moins 30 % en mole de la quantité totale d'ions lithium présents dans la composition d'électrolyte. [0010] Selon un mode de réalisation, les ions lithium issus du sel de lithium tétrafluoré ou hexafluoré représentent jusqu'à 70 % en mole de la quantité totale d'ions lithium présents dans la composition d'électrolyte. [0011] Selon un mode de réalisation, le pourcentage massique de carbonate de vinylène re- présente de 0,1 à 5 %, de préférence de 0,5 à 2% de la masse de l'ensemble constitué par ledit au moins un sel de lithium tétrafluoré ou hexafluoré, le sel de bis(fluorosulfonyl)imidure de lithium et ledit au moins un solvant organique. [0012] Selon un mode de réalisation, le pourcentage massique de sulfate d'éthylène re- présente de 0,1 à 5 %, de préférence de 0,5 à 1 % de la masse de l'ensemble constitué par ledit au moins un sel de lithium tétrafluoré ou hexafluoré, le sel de 3 bis(fluorosulfonyl)imidure de lithium LiFSI et ledit au moins un solvant organique. [0013] Selon un mode de réalisation, le pourcentage massique de difluorophosphatc de lithium représente de 0,1 à 2 %, de préférence de 0,5 à 1 % de la masse de l'ensemble constitué par ledit au moins un sel de lithium tétrafluoré ou hexafluoré, le sel de bis(fluorosulfonyl)imidure de lithium et ledit au moins un solvant organique. [0014] Selon un mode de réalisation, le ratio de la masse de sulfate d'éthylène sur la masse de carbonate de vinylène est inférieur ou égal à 1, de préférence inférieur ou égal à 0,5. [0015] Selon un mode de réalisation, le ratio de la masse de difluorophosphatc de lithium sur la somme des masses de carbonate de vinylène et de sulfate d'éthylène est strictement inférieur à 0,2. [0016] Selon un mode de réalisation, la composition ne comprendt pas de sulfo-lactone (sultone). [0017] L'invention a également pour objet un élément électrochimique lithium-ion comprenant : - au moins une électrode négative ; - au moins une électrode positive ; - la composition d'électrolyte telle que décrite ci-avant. [0018] Selon un mode de réalisation, l'électrode négative comprend une matière active à base de carbone, de préférence du graphite. [0019] Selon un mode de réalisation, la matière active positive comprend un ou plusieurs des composés i) à y) : - composé i) de formule Li,Mn, 71\41,M"7PO4, où M' et M" sont différents l'un de l'autre et sont choisis dans le groupe consistant en B, Mg, Al, Si, Ca, Ti, V, Cr, Fe, Co, Ni, Cu, Zn, Y, Zr, Nb et Mo, avec 0,8 0; z>0; w=0. [0023] L'invention a également pour objet l'utilisation de l'élément électrochimique tel que décrit ci-avant, en stockage, en charge ou en décharge à une température au moins égale à 80°C. [0024] L'invention a également pour objet l'utilisation de l'élément électrochimique tel que décrit ci-avant, en stockage, en charge ou en décharge à une température inférieure ou égale à -20°C. Brève description des figures [0025] [fig.1] représente la variation de la capacité des éléments A, B ct C au cours d'un cyclage à 85°C. [0026] [fig.21 représente la variation de la capacité des éléments A, B ct C au cours d'un cyclage aux températures de 25°C, 0°C, -20°C et 25°C. [0027] [fig.3] représente la variation du pourcentage de transestérification du carbonate de méthyle-éthyle (EMC) en fonction du pourcentage de ditluorophosphate de lithium dans un électrolyte comprenant 1 mol.L-1 de EMC, 2% en poids de carbonate de vinylène et du difluorophosphate de lithium, après stockage de l'électrolyte pour une durée de deux semaines à une température de 85°C. [0028] [fig.4] représente la variation de la capacité des éléments F, G et H au cours d'un cyclage à 25°C et à 60°C. [0029] [fig.5] représente la variation de la capacité des éléments F, I et J au cours d'un cyclage à 25°C et à 60°C. 100301 Ifig.61 représente en haut le spectre de chromatographie en phase gazeuse de la composition d'électrolyte G à la fin du cyclage à 60°C de l'élément la contenant. Le spectre du bas est celui de la composition d'électrolyte H à la fin du cyclage à 60°C de l'élément la contenant. [0031] [fig.7] représente en haut le spectre de chromatographie en phase gazeuse de la composition d'électrolyte I à la fin du cyclage à 60°C de l'élément la contenant. Le spectre du bas est celui de la composition d'électrolyte j à la fin du cyclage à 60°C de l'élément la contenant. [0032] [fig.8] représente la variation de la capacité des éléments K, L, M, N et O au cours d'un cyclage à 85°C. [0033] [fig.9] représente la variation de la capacité des éléments P, Q, R, S et T au cours d'un cyclage à 85°C. [0034] [fig.10] représente la variation de la capacité des éléments K, L, M, N et O au cours d'un cyclage aux températures de 20°C, 0°C, -20°C, 25°C et 85°C. [0035] [fig.11] représente la variation de la capacité des éléments P, Q, R, S et T au cours d'un cyclage aux températures de 20°C, 0°C, -20°C, 25°C et 85°C. [0036] [fig.12] représente la variation de la capacité des éléments A à E au cours d'un cyclage 85°C. [0037] [fig.13] représente la variation de la capacité des éléments A à E au cours d'un cyclage aux températures de 25°C, 0°C, -20°C et 25°C. Description des modes de réalisation [0038] La composition d'électrolyte selon l'invention ainsi que les différents constituants d'un élément électrochimique comprenant la composition d'électrolyte selon l'invention vont être décrits dans ce qui suit. [0039] Composition d'électrolyte : [0040] La composition d'électrolyte comprend au moins un solvant organique dans lequel sont dissous les composés suivants : [0041] - au moins un sel de lithium tétrafluoré ou hexafluoré, - le sel de bis(fluorosulfonyl)imidure de lithium (LiFSI) de formule : 6 [Chem.1] 0 \L\ iet 00 [0042] - du carbonate de vinylène (VC) de formule : [Chem.2[ 7. 0 [0043] - du sulfate d'éthylène (ESA) de formule : [Chem.3] LQ [0044] - du dilluorophosphate de lithium (LiPO2F2) de formule : [Chem.41 0 r, F' OU [0045] Le ditluorophosphate de lithium LiP02F2 se dissocie très faiblement en milieu organique et sa présence contribue de manière négligeable à l'augmentation de la quantité d'ions lithium dans l'électrolyte. Il sera considéré dans ce qui suit comme un additif et non comme un sel de l'électrolyte. [0046] Ledit au moins un solvant organique est choisi dans le groupe consistant en les carbonates cycliques ou linéaires, les esters cycliques ou linéaires, les éthers cycliques ou linéaires ou un mélange de ceux-ci. [0047] Des exemples de carbonates cycliques sont le carbonate d'éthylène (EC), le carbonate de propylène (PC) et le carbonate de butylène (BC). Le carbonate d'éthylène (EC), le carbonate de propylène (PC) et un mélange de ceux-ci sont particulièrement préférés. La composition d'électrolyte peut être exempte de carbonates cycliques autres que EC et PC. [0048] Des exemples de carbonates linéaires sont le carbonate de diméthyle (DMC), le carbonate de diéthyle (DEC), le carbonate de méthyle éthyle (EMC) et le carbonate de méthyle propyle (PMC). Le carbonate de diméthyle (DMC), le carbonate de méthyle éthyle (EMC) et un mélange de ceux-ci sont particulièrement préférés. La composition d'électrolyte peut être exempte de carbonates linéaires autres que DMC et EMC. 7 [0049] Le ou les carbonates cycliques ou linéaires ainsi que le ou les esters cycliques ou linéaires peuvent être substitués par un ou plusieurs atomes d'halogènes, tel que le fluor. [0050] Des exemples d'esters linéaires sont l'acétate d'éthyle, l'acétate de méthyle, l'acétate de propyle, le butyrate d'éthyle, le butyrate de méthyle, le butyrate de propyle, le propionate d'éthyle, le propionate de méthyle et le propionate de propyle. [0051] Des exemples d'esters cycliques sont la gamma-butyrolactone et la gamma-va- lérolactonc. [0052] Des exemples d'éthers linéaires sont le diméthoxyéthanc et l'éther de propyle éthyle. [0053] Un exemple d'éther cyclique est le tétrahydrofurane. [0054] Selon un mode de réalisation, la composition d'électrolyte comprend un ou plusieurs carbonates cycliques, un ou plusieurs éthers cycliques et un ou plusieurs éthers linéaires. [0055] Selon un mode de réalisation, la composition d'électrolyte comprend un ou plusieurs carbonates cycliques, un ou plusieurs carbonates linéaires et au moins un ester linéaire. [0056] Selon un mode de réalisation, la composition d'électrolyte comprend un ou plusieurs carbonates cycliques, un ou plusieurs carbonates linéaires et ne comprend pas d'ester linéaire. De préférence, la composition d'électrolyte ne comprend pas d'autres composés solvants que le ou les carbonates cycliques ou linéaires. Dans le cas où les composés solvants sont un mélange de carbonates cycliques et linéaires, le ou les carbonates cycliques peuvent représenter jusqu'à 50 % en volume du volume des carbonates et le ou les carbonates linéaires peuvent représenter au moins 50 % en volume du volume des carbonates. De préférence, le ou les carbonates cycliques représentent de 10 à 40 % en volume du volume des carbonates et le ou les carbonates linéaires représentent de 90 à 60 % du volume des carbonates. Un mélange préféré de solvants organiques est le mélange de EC, PC, EMC et DMC. EC peut représenter de 5 à 15 % en volume du volume du mélange de solvants organiques. PC peut représenter de 15 à 25 % en volume du volume du mélange de solvants organiques. EMC peut représenter de 20 à 30 % en volume du volume du mélange de solvants organiques. DMC peut représenter de 40 à 50 % en volume du volume du mélange de solvants organiques. [0057] La nature du sel de lithium tétratluoré ou hexatluoré n'est pas particulièrement limitée On peut citer l'hexatluorophosphate de lithium LiPF,' l'hexatluoroarsénate de lithium LiAsF6, l'hexatluoroantimonate de lithium LiSbE6 et le tétratluoroborate de lithium LiBEI. On choisira de préférence l'hexatluorophosphate de lithium LiPF6- D'autres sels de lithium en plus du ou des sels de lithium tétratluoré ou hexatluoré et du sel de bis(tluorosulfonyl)hnidure de lithium LiFSI peuvent également être présents dans ledit au moins un solvant organique. De préférence, la composition d'électrolyte 8 ne contient pas d'autres sels de lithium que le ou les sels de lithium tétrafluoré ou hexafluoré et le sel de bis(fluorosulfonyl)imidure de lithium LiFSI. De préférence encore, les seuls sels de lithium dans la composition d'électrolyte sont LiPF, et LiFSI. [0058] La concentration totale en ion lithium dans la composition d'électrolyte est géné- ralement comprise entre 0,1 et 3 mol.L de préférence entre 0,5 et 1,5 mol.L1, de préférence encore environ 1 rnol.L1. [0059] Les ions lithium issus du sel de lithium tétrafluoré ou hexafluoré représentent géné- ralement jusqu'à 70% de la quantité totale d'ions lithium présents dans la composition d'électrolyte. Ils peuvent encore représenter de 1 à 70 % de la quantité totale d'ions lithium présents dans la composition d'électrolyte. Ils peuvent encore représenter de 10 à 70 % de la quantité totale d'ions lithium présents dans la composition d'électrolyte. [0060] Les ions lithium issus du sel de bis(fluorosulfonypi midure de lithium représentent généralement au moins 30 % de la quantité totale d'ions lithium présents dans la composition d'électrolyte. Ils peuvent encore représenter de 30 à 99 % de la quantité totale d'ions lithium présents dans la composition d'électrolyte. Ils peuvent encore représenter de 30 à 90 % de la quantité totale d'ions lithium présents dans la composition d'électrolyte. [0061] Le carbonate de vinylène, le sulfate d'éthylène et le difluorophosphatc de lithium agissent comme additifs contribuant à la stabilisation de la couche de passivation (SET pour Solid Electrolyte Interface) qui se forme à la surface de l'électrode négative de l'élément électrochimique lors des premiers cycles de charge/décharge de l'élément. Des additifs autres que le carbonate de vinylène, le sulfate d'éthylène et le difluorophosphate de lithium peuvent aussi être ajoutés au mélange. [0062] Dans un mode de réalisation préféré, la composition d'électrolyte ne contient pas d'autres additifs que le carbonate de vinylène, le sulfate d'éthylène et le difluorophosphate de lithium. La quantité d'un additif introduite dans le mélange est mesurée en masse par rapport à la masse de l'ensemble constitué par le ou les sel(s) de lithium tétrafluoré(s) ou hexafluoré(s), le sel de bis(t uorosulfonyl)imidure de lithium LiFSI et ledit au moins un solvant organique. La masse des deux autres additifs est négligée vis-à-vis de la masse de l'ensemble constitué par le ou les sel(s) de lithium tétrafluoré(s) ou hexatluoré(s), le sel de bis(fluorosulfonyeimidure de lithium LiFSI et ledit au moins un solvant organique. [0063] Selon un mode de réalisation, le pourcentage massique de carbonate de vinylène re- présente de 0,1 à 5 %, de préférence de 0,5 à 3 %, de préférence encore de 1 à 2 % en masse de la masse de l'ensemble constitué par le ou les sel(s) de lithium tétrafluoré(s) ou hexatluoré(s), le sel de bis(fluorosulfonyeimidure de lithium et ledit au moins un solvant organique. [0064] Selon un mode de réalisation, le pourcentage massique de sulfate d'éthylène re- 9 présente de 0,1 à 5 %, de préférence de 0,5 à 2 %, de préférence encore de 1 à 2 % en niasse de la masse de l'ensemble constitué par le ou les sel(s) de lithium tétrafluoré(s) ou hexafluoré(s), le sel de bis(fluorosulfonyl)imidure de lithium et ledit au moins un solvant organique. [0065] Selon un mode de réalisation, le pourcentage massique de difluorophosphatc de lithium représente de 0,1 à 2 %, de préférence de 0,5 à 1,5%, de préférence encore de 0,5 à 1%, de la niasse de l'ensemble constitué par le ou les sel(s) de lithium tétrafluoré(s) ou hexafluoré(s), le sel de bis(fluorosulfonyl)imidure de lithium et ledit au moins un solvant organique. [0066] Le sulfate d'éthylène peut représenter de 20 à 30 % en masse de la niasse de l'ensemble constitué par le sulfate d'éthylène, le carbonate de vinylène et le difluorophosphate de lithium. Le carbonate de vinylène peut représenter de 40 à 60 % en masse de la masse de l'ensemble constitué par le sulfate d'éthylène, le carbonate de vinylène et le difluorophosphate de lithium. Le difluorophosphate de lithium peut représenter de 10 à 40% de la masse de l'ensemble constitué par le sulfate d'éthylène, le carbonate de vinylène et le difluorophosphate de lithium. [0067] Le ratio de la niasse de sulfate d'éthylène sur la masse de carbonate de vinylène est inférieur strictement à 2. De préférence, il est inférieur ou égal à 1. De préférence encore, il est inférieur ou égal à 0,5. Un ratio supérieur ou égal à 2 conduit à une dissolution trop rapide de la couche de passivation sur l'électrode négative et à une baisse des performances de l'élément en cyclage. [0068] Le ratio de la masse de ditluorophosphate de lithium sur la somme des masses de carbonate de vinylène et de sulfate d'éthylène peut être strictement inférieur à 0,2. Un ratio trop élevé peut conduire à une couche de passivation sur l'électrode négative trop soluble, entrainant une baisse des performances de l'élément en cyclage. [0069] En particulier, la composition d'électrolyte ne contient pas de sulfo-lactone(s) (sultone(s)). La présence de sultone(s) présente un désavantage par rapport au sulfate d'éthylène en ce que la couche de passivation (SEI) à la surface de l'électrode négative est moins conductrice pour les applications à froid que lorsque du sulfate d'éthylène est présent. De plus, pour les applications à chaud, la couche de passivation à la surface de l'électrode négative est plus robuste et moins soluble dans l'électrolyte quand du sulfate d'éthylène est présent que quand une sultone est présente. [0070] 11 existe plusieurs modes opératoires pour préparer la composition d'électrolyte. Selon un mode opératoire préféré, on met à disposition ledit au moins un sel de lithium tétratluoré ou hexatluoré, le sel de bis(fluorosulfonyl)imidure de lithium, le carbonate de vinylène, le sulfate d'éthylène et le ditluorophosphate de lithium. Ces composés sont solides. La masse de chaque additif est pesée par rapport à la masse de l'ensemble constitué par le ou les sel(s) de lithium tétratluoré(s) ou hexatluoré(s), le sel de bis(fluorosulfonyl)imidure de lithium LiFSI et ledit au moins un solvant organique. La masse des deux autres additifs est négligée. On prépare ledit au moins un solvant organique. Ce peut être un mélange de plusieurs solvants organiques. Les solvants sont mélangés selon les proportions volumiques désirées. Les additifs, ledit au moins un sel de lithium tétrafluoré ou hexafluoré et le sel de bis(fluorosulfonypimidure de lithium sont ajoutés audit au moins un solvant organique. On ajoute ensuite le carbonate de vinylène audit au moins un solvant organique contenant les additifs. Dans ce mode opératoire, le carbonate de vinylène est introduit en dernier dans l'électrolyte de manière à minimiser le risque de réaction entre le carbonate de vinylène et les autres additifs ou les sels. Le carbonate de vinylène peut néanmoins être introduit en même temps que les autres additifs. [0071] Matière active négative : [0072] La matière active de l'électrode négative (anode) de l'élément électrochimique est de préférence un matériau carboné pouvant être choisi parmi le graphite, le coke, le noir de carbone et le carbone vitreux. [0073] Dans un autre mode de réalisation préféré, la matière active de l'électrode négative contient un composé à base de silicium. [0074] Matière active positive : [0075] La matière active positive de l'électrode positive (cathode) de l'élément électro- chimique n'est pas particulièrement limitée. Elle peut être choisie dans le groupe consistant en : [0076] - un composé i) de formule Li,Mn, ,,7M1M"7PO4(LMP), où M' et M" sont différents l'un de l'autre et sont choisis dans le groupe consistant en B, Mg, Al, Si, Ca, Ti, V, Cr, Fe, Co, Ni, Cu, Zn, Y, Zr, Nb et Mo, avec 0,8 0 ; y>0; z>0 ; w>0. [0084] Le composé H) peut avoir pour formule LiNilaMninCow_40,. [0085] Le composé H) peut aussi avoir pour formule Li,M,,,,_'M'yM",M'.0,, où 1 0 ; y>0; z>0 ; w>0. De préférence, x=1 ; 0,6 LiF PF5 101311 De façon surprenante, il a été observé que le difluorophosphate de lithium captait PF5 , ce qui avait pour effet de réduire la décomposition de l'électrolyte. Le taux de transestérification d'un carbonate, solvant de l'électrolyte, est un indicateur du degré de décomposition de l'électrolyte. La figure 3 représente le taux de transestérification du carbonate de méthyle éthyle (EMC) en fonction du pourcentage de difluorophosphate de lithium dans l'électrolyte lorsque l'électrolyte est stocké pendant deux semaines à 85°C. On constate que le taux de transestérification diminue lorsque le pourcentage de 18 difluorophosphatc de lithium dans l'électrolyte augmente. L'existence de la réaction de transestérification peut aussi être mise en évidence par un test visuel. La coloration rose de l'électrolyte à base de carbonate de méthyle éthyle est d'autant plus prononcée que le taux de décomposition de l'électrolyte est important. Le difluorophosphate de lithium réduit donc la décomposition chimique de l'électrolyte à haute température. [0132] b) Effet synergétique de l'association entre le carbonate de vinylène et le sulfate d'éthylène [0133] Les essais qui suivent démontrent l'existence d'une synergie entre le carbonate de vinylène et le sulfate d'éthylène. Des éléments comprenant les compositions d'électrolyte F, G, H, I et J décrites dans le tableau 1 ci-dessus ont été fabriqués. Ils ont subi un cyclagc comprenant les phases suivantes : [0134] - 1 cycle à une température de 60°C au régime dc C/10 ; - 1 cycle à une température de 25°C au régime dc C/10 ; - 15 cycles à une température de 25°C au régime de C/5 ; - 1 cycle à une température de 60°C au régime dc C/10 ; - 15 cycles à une température de 60°C au régime de C/5. [0135] La figure 4 représente la variation de la capacité déchargée des éléments F, G et H au cours du cyclagc. La comparaison entre la courbe de l'élément G et celle dc l'élément F montre que l'ajout de S % de carbonate de vinylène aide à ralentir la perte de capacité au cours du cyclage. En revanche, la comparaison entre la courbe dc l'élément H et celle de l'élément F montre que l'ajout de 5 % de sulfate d'éthylène n'a quasiment aucun effet sur le ralentissement de la perte de capacité de l'élément. [0136] La figure 5 représente la variation de la capacité déchargée des éléments F, Jet J au cours du cyclage. La comparaison de la courbe de l'élément I avec celle de l'élément F montre que l'ajout de 2 % de carbonate de vinylène aide à ralentir la perte de capacité au cours du cyclage mais dans une moindre mesure que pour un ajout de 5 % de carbonate de vinylène (élément G). La Demanderesse a constaté de manière surprenante que lorsqu'on ajoute 2 % de sulfate d'éthylène à la composition de l'élément I contenant 2 % de carbonate de vinylène, on observe d'une part une hausse de la capacité déchargée et d'autre part un ralentissement de la perte de capacité de l'élément au cours du cyclage (élément J). Ce résultat est surprenant compte-tenu des résultats obtenus avec l'élément H qui montrent que l'ajout de 5 % de sulfate d'éthylène comme seul additif n'a quasiment aucun effet, ni sur la capacité déchargée, ni sur le ralentissement de la perte de capacité de l'élément. De plus, on remarque que la capacité de l'élément J contenant l'association de 2 % carbonate de vinylène avec 2 % de sulfate d'éthylène présente une capacité déchargée supérieure à celle de l'élément G contenant 5 % de carbonate de vinylène. En effet, la capacité de l'élément J au 33ème cycle est voisine de 4200 mAh alors que celle de l'élément G est bien inférieure à 4200 19 mAh. L'élément J présente donc une capacité plus élevée que l'élément G pour un pourcentage d'additif plus faible (4% au lieu de 5 %). [0137] La Demanderesse est d'avis que l'association du carbonate de vinylène avec du sulfate d'éthylène permet de stabiliser la couche de passivation à la surface de l'électrode négative. La couche de passivation forme un écran qui empêche l'électrolyte de venir au contact de l'électrode négative et de se décomposer. La couche de passivation étant rendue plus stable, elle protège davantage contre la décomposition de l'électrolyte. [0138] Afin de vérifier cette hypothèse, la Demanderesse a comparé par chromatographie en phase gazeuse les compositions d'électrolyte des éléments G, H, Jet J après que ceux-ci aient subi le cyclage des figures 4 et S. Les spectres obtenus sont représentés aux figures 6 et 7. [0139] Le spectre du bas de la figure 6 est celui de l'élément H dont la composition d'électrolyte comprend 5 % de sulfate d'éthylène comme seul additif. Il montre trois pics attribuables à DMC, EMC, et DEC. Ceci indique qu'au cours du cyclage. EMC qui était le seul solvant organique de la composition d'électrolyte s'est décomposé en DMC et DEC. Les quantités de DMC et de DEC sont semblables à celles obtenues pour une composition d'électrolyte comprenant EMC et LiPF6, sans additif. La présence de sulfate d'éthylène seul ne permet pas d'obtenir une couche de passivation stable. [0140] A titre de comparaison, le spectre du haut de la figure 6 est celui de l'élément G contenant 5 % de carbonate de vinylène comme additif. Ce spectre montre que les pics attribués à DMC et DEC ont quasiment disparu, ce qui indique que l'ajout de 5 % de carbonate de vinylène est suffisant pour stabiliser la couche de passivation et éviter la décomposition de EMC en DMC et DEC. 96,4 % de la quantité initiale de carbonate de vinylène a été consommée par la formation de la couche de passivation. [0141] La comparaison des spectres de la figure 7 démontre l'effet procuré par la présence de sulfate d'éthylène en association avec le carbonate de vinylène dans l'électrolyte. Le spectre du haut de la figure 7 est celui de l'élément I comprenant 2 % de carbonate de vinylène. Il montre trois pics attribués à DMC, EMC et DEC. 100 % de la quantité initiale de carbonate de vinylène a été consommée par la formation de la couche de passivation. C'est pourquoi le pic du carbonate de vinylène n'apparait pas sur le spectre. [0142] Le spectre du bas de la figure 7 est celui de l'élément J comprenant 2 % de carbonate de vinylène et 2 % de sulfate d'éthylène. Il montre une diminution importante de l'intensité des pics attribués à DMC et DEC. Ceci indique donc une diminution de la quantité des produits de décomposition DMC et DEC et confirme que l'association de carbonate de vinylène et de sulfate d'éthylène permet de stabiliser la couche de pas- sivation. Elle permet également de réduire la capacité irréversible dc l'élément et d'augmenter le rendement coulombique. 100% de la quantité initiale de carbonate de vinylène a été consommée par la formation de la couche de passivation. [0143] c) Influence du taux de substitution de LiPF ,, par LiFSI: [0144] Des compositions d'électrolyte présentant différents taux de substitution de LiPF6 par LiFSI ont été préparées. Il s'agit des compositions K, L, M, N et 0 dans lesquelles le taux de substitution molaire dc LiPF6 par LiFSI est respectivement de 0 %, 30 %, 50 %, 70 % et 90 %. L'additif utilisé est le carbonate de vinylène en un pourcentage massique de 1 %. [0145] Des éléments contenant les compositions d'électrolyte K à 0 ont été soumis à un test de cyclagc à une température de 85°C. Les charges et décharges ont été effectuées au régime de C/3. La profondeur de décharge est de 100 %. La variation de la capacité déchargée est représentée à la figure 8. Celle-ci montre qu'une défaillance dc l'élément K dont l'électrolyte ne contient pas LiFSI intervient dès le 30,if1e cycle. Les courbes des éléments L à 0 montrent que la durée dc vie de ces éléments est prolongée par rapport à celle de l'élément K, grâce à la substitution dc LiPF6 par LiFSI. L'amélioration la plus importante de la durée de vie est obtenue pour l'élément 0 dans lequel le taux de substitution molaire de LiPF6 par LiFSI est de 90 %. La durée dc vie est améliorée d'un facteur d'environ 2,7 par rapport à l'élément K. [0146] Des compositions d'électrolyte présentant différents taux de substitution de LiPF6 par LiFSI ont été préparées. Il s'agit des compositions P, Q, R, S et T dans lesquelles le taux de substitution en mole de LiPF6 par LiFSI est respectivement de 0 %, 30 %, 50 %, 70 % et 90 %. Les additifs utilisés dans ces compositions sont le carbonate de vinylène et le sulfate d'éthylène, en un pourcentage massique de 1 % chacun. [0147] Des éléments contenant les compositions P à T ont été soumis à un test de cyclage une température de 85°C. Les charges et décharges ont été effectuées au régime de C/ 3. La profondeur de décharge est de 100 %. La variation de la capacité déchargée par les éléments est représentée à la figure 9. Celle-ci montre que l'association de sulfate d'éthylène avec le carbonate de vinylène en l'absence de L'EST conduit à une faible durée de vie. En effet, une défaillance de l'élément P dont l'électrolyte ne contient pas LiFSI intervient dès le 30'in' cycle. Les courbes des éléments Q à T montrent que la durée de vie de ces éléments est prolongée grâce à la substitution de LiPF6 par LiFSI. L'amélioration la plus importante de la durée de vie est obtenue pour l'élément T dont la composition présente un taux de substitution molaire de LiPF6 par LiFSI de 90 %. La durée de vie est améliorée d'un facteur supérieur à 2,7 par rapport à l'élément P. [0148] Ces résultats montrent que pour un taux de substitution donné de LiPF6 par LiFSI, la durée de vie d'un élément est prolongée lorsque la composition d'électrolyte contient l'association de sulfate d'éthylène avec le carbonate de vinylène en comparaison avec 21 une composition d'électrolyte ne contenant que du carbonate de vinylène comme seul additif. [0149] Les éléments K à T ont ensuite subi un cyclage dont les différentes phases sont indiquées dans le Tableau 3 ci-après : [Tableaux3] Nombre de cycles effectué Température Courant de charge ou de décharge 1 20°C C/10 15 20°C C/3 1 O'C C/10 15 0°C C/3 1 -20°C C/10 15 -20°C C/3 1 25°C C/10 15 25°C C/3 1 85°C C/10 15 85°C C/3 [0150] La figure 10 représente la variation de la capacité déchargée des élements K à 0 au cours du cyclage. La figure 11 représente la variation de la capacité déchargée des éléments P à T au cours du cyclage. Les éléments Q à T qui contiennent comme additifs du carbonate de vinylène associé à du sulfate d'éthylène présentent une capacité déchargée supérieure à celle des éléments L à 0 qui ne contiennent que du carbonate de vinylène comme seul additif. On peut constater également que le bénéfice de l'ajout de sulfate d'éthylène en mélange avec le carbonate de vinylène se manifeste surtout au cours d'une phase de cyclage à haute température, lorsque celle-ci succède à une phase de cyclage à basse température. [0151] d) Influence du pourcentage de difiuorophosphate de lithium dans l'électrolyte : 101521 Les éléments A à E ont été soumis à un cyclage à une température de 85°C. Chaque cycle comporte une phase de charge au régime de C/3 suivie d'une phase de décharge au régime de C/3 jusqu'à une profondeur de décharge de 100 %. Les éléments sont mis au repos pendant une heure entre chaque cycle. La capacité déchargée par les éléments A à E est mesurée au cours du cyclage. Sa variation au cours du cyclage est représentée à la figure 12. Les meilleures performances en cyclage sont obtenues pour les éléments C, D et E selon l'invention, dont l'électrolyte contient respectivement 0,5, 1 et 2% de difiuorophosphate de lithium. Les éléments D et E contenant 1 et 2% de di- fluorophosphatc de lithium présentent de meilleures performances que l'élément B dont l'électrolyte ne comprend pas de difluorophosphate de lithium. L'élément C dont l'électrolyte contient 0,5% de difluorophosphate de lithium présente de meilleures performances que les éléments D et E dont l'électrolyte contient respectivement 1 et 2% de difluorophosphate de lithium. [0153] La figure 13 représente la variation de la capacité des éléments A à E au cours d'un cyclagc aux températures de 25°C, 0°C, -20°C et 25°C. Les meilleures performances sont obtenues pour les éléments C et D dont l'électrolyte contient 0,5 et 1% de difluorophosphate de lithium. L'élément E dont l'électrolyte contient 2% de difluorophosphate de lithium présente de moins bonnes performances que les éléments C et D. Ces performances restent néanmoins satisfaisantes. 23 REVENDICATIONS[Revendication 1] Composition d'électrolyte comprenant : - au moins un sel de lithium tétrafluoré ou hexafluoré, - le sel de bieluorosulfonyl)imidure de lithium Li FSI, - du carbonate de vinylène, - du sulfate d'éthylène, - du ditluorophosphate de lithium, - au moins un solvant organique choisi dans le groupe consistant en les carbonates cycliques ou linéaires, les esters cycliques ou linéaires, les éthers cycliques ou linéaires et un mélange de ceux-ci, le ratio de la masse de sulfate d'éthylène sur la masse de carbonate de vinylène avant addition au solvant étant strictement inférieur à 2. [Revendication 2] Composition d'électrolyte selon la revendication 1, dans laquelle le sel de lithium tétrafluoré ou hexafluoré est choisi parmi l'hexafluorophosphate de lithium LiPF6, l'hexafluoroarsénate de lithium LiAsF6, l'hexafluoroantimonate de lithium LiSbF6 et le tétrafluoroborate de lithium Lil3F4. [Revendication 3] Composition d'électrolyte selon la revendication 1 ou 2, dans laquelle les ions lithium issus du sel de bis(fluorosulfonyl)imidure de lithium représentent au moins 30 % en mole de la quantité totale d'ions lithium présents dans la composition d'électrolyte. [Revendication 4] Composition d'électrolyte selon l'une des revendications 1 à 3, dans laquelle les ions lithium issus du sel de lithium tétrafluoré ou hexafluoré représentent jusqu'à 70% en mole de la quantité totale d'ions lithium présents dans la composition d'électrolyte. [Revendication 5] Composition d'électrolyte selon l'une des revendications précédentes, dans laquelle le pourcentage massique de carbonate de vinylène représente de 0,1 à 5 %, de préférence de 0,5 à 2% de la masse de l'ensemble constitué par ledit au moins un sel de lithium tétrafluoré ou hexafluoré, le sel de bisffluorosulfonyllimidure de lithium et ledit au moins un solvant organique. [Revendication 6] Composition d'électrolyte selon l'une des revendications précédentes, dans laquelle le pourcentage massique de sulfate d'éthylène représente de 0,1 à 5 %, de préférence de 0,5 à 1 % de la masse de l'ensemble constitué par ledit au moins un sel de lithium tétrafluoré ou hexafluoré, le sel de bisffluorosulfonypimidure de lithium LiFSI et ledit au moins un solvant organique. 24 [Revendication 7] [Revendication 8] [Revendication 9] [Revendication 10] [Revendication 11] [Revendication 12] [Revendication 13] Composition d'électrolyte selon l'une des revendications précédentes, dans laquelle le pourcentage massique de difluorophosphatc de lithium représente de 0,1 à 2 %, de préférence de 0,5 à 1 % de la masse de l'ensemble constitué par ledit au moins un sel de lithium tétrafluoré ou hexafluoré, le sel de bis(fluorosulfonyl)imidure de lithium et ledit au moins un solvant organique. Composition d'électrolyte selon l'une des revendications précédentes, dans laquelle le ratio de la masse de sulfate d'éthylène sur la masse de carbonate de vinylène est inférieur ou égal à 1, de préférence inférieur ou égal à 0,5. Composition d'électrolyte selon l'une des revendications précédentes, dans laquelle le ratio de la masse de difluorophosphatc de lithium sur la somme des niasses de carbonate de vinylène et de sulfate d'éthylène est strictement inférieur à 0,2. Composition d'électrolyte selon l'une des revendications précédentes, ne comprenant pas de sulfo-lactone (sultonc). Elément électrochimique lithium-ion comprenant : - au moins une électrode négative ; - au moins une électrode positive ; - la composition d'électrolyte selon l'une des revendications précédentes. Elément électrochimique selon la revendication 11, dans lequel l'électrode négative comprend une matière active à base de carbone, de préférence du graphite. Elément électrochimique selon la revendication 11 ou 12, dans lequel la matière active positive comprend un ou plusieurs des composés i) y): - composé 0 de formule LiyMni, 7M'yM",PO4, où M' et M" sont différents l'un de l'autre et sont choisis dans le groupe consistant en B, Mg, Al, Si, Ca, Ti, V, Cr, Fe, Co, Ni, Cu Zn, Y, Zr, Nb et Mo, avec 0,8 0; z>0; w=0. [Revendication 17] Utilisation de l'élément électrochimique selon l'une des revendications 11 à 16, en stockage, en charge ou en décharge à une température au moins égale à 80°C. [Revendication 18] Utilisation de l'élément électrochimique selon l'une des revendications 11 à 16, en stockage, en charge ou en décharge à une température inférieure ou égale à -20°C.